СПОСОБ МОДИФИЦИРОВАНИЯ МИКРО- И НАНОПОРОШКОВ АЛЮМИНИЯ
METHOD FOR MODIFYING MICRO AND NANOPOWDERS OF ALUMINUM

Изобретение относится к порошковой металлургии, а именно к специальной обработке металлических порошков для улучшения их термохимических свойств, и может быть использовано для повышения реакционной способности порошков алюминия при горении, спекании, в технологиях порошковой металлургии, 3D печати, а также для активирования процессов синтеза интерметаллидов, процессов горения твердых топлив и пиротехнических составов, взаимодействия с водой и получения водорода.
Известен способ повышения запасенной энергии в нанопорошках металлов [RU 2461445 С1, МПК B22F 1/00 (2006.01), B82B 3/00 (2006.01), опубл. 20.09.2012], заключающийся в облучении нанопорошков металлов в вакууме потоком ускоренных электронов с энергией не более 6 МэВ, причем толщина образца нанопорошка превышает длину пробега электронов в нанопорошке. Запасенная энергия в результате облучения повышается в 2-2,5 раз.
Недостатками такого способа являются высокие энергозатраты на генерацию потока ускоренных электронов, а также то, что при облучении образцов нанопорошков металлов с толщиной слоя более длины пробега электронов в образце не весь нанопорошок подвергается облучению, вследствие чего не весь нанопорошок запасает энергию. Кроме того, недостатком является использование оборудования, работающего при высоких напряжениях и использующего вакуум, что делает процесс низкоэффективным, а оборудование опасным для персонала в процессе эксплуатации.
Наиболее близким к заявляемому является способ получения нанопорошков металлов с повышенной запасенной энергией [RU 2535109 С2, МПК B22F 1/00 (2006.01), B82Y 40/00 (2006.01), опубл. 10.12.2014], заключающийся в том, что образец нанопорошка металла облучают потоком ускоренных электронов с энергией не более 6 МэВ в вакууме с обеспечением положительного заряда внутренней части частицы металла при облучении образца нанопорошка металла, толщина которого не превышает длину пробега электронов. Способ обеспечивает повышение запасенной энергии на 10-15%.
Недостатками этого способа являются высокие энергозатраты на генерацию электронного потока, низкое пороговое значение энергии электронов (менее 6 МэВ), выше которого возможно протекание ядерных реакций и наработка радиоактивных изотопов и, как следствие, низкая производительность.
Техническая проблема, решение которой обеспечивается при осуществлении предложенного изобретения, заключается в создании способа модифицирования микро- и нанопорошков алюминия, позволяющего повысить запасенную энергию в этих порошках.
Предложенный способ модифицирования микро- и нанопорошков алюминия, так же как в прототипе, включает облучение образца порошка высокоэнергетичным излучением, обеспечивая накопление положительного заряда внутренней части частицы алюминия.
2
Согласно изобретению в качестве высокоэнергетического излучения используют СВЧ-излучение, которым облучают образцы в воздушной атмосфере импульсами длительностью 25 нс, частотой излучения 2,8 ГГц и плотностью мощности 8 кВт/см, частотой следования 25 Гц в течение не менее 10 минут.
Предложенный способ обеспечивает повышение запасенной энергии на 40-150%.
В таблице 1 представлены результаты термического анализа облученных порошков алюминия.
На фиг. 1 показана термограмма порошка алюминия АСД-6М, не подвергнутого модификации.
На фиг. 2 представлена термограмма модифицированного порошка алюминия АСД-6М.
3
2
2
Использовали образцы порошка алюминия различной дисперсности: нанопорошок алюминия марки Alex, промышленные порошки марок АСД-6М, АСД-8, АСД-10. Каждый порошок навеской по 1 г помещали в кварцевые пробирки объемом 3 см и диаметром 10 мм с диэлектрической проницаемостью 3,8 и располагали в волноводе генератора СВЧ-излучения на основе магнетрона МИ456. Облучение образцов проводили в воздушной атмосфере излучением с частотой 2,8 ГГц при постоянной плотности мощности не менее 8 кВт/см импульсами длительностью 25 не с частотой следования 25 Гц в течение 10 минут.
После облучения образцы порошков алюминия подвергали дифференциальному термическому анализу, используя термоанализатор SDT Q 600. Точность измерения температуры составляла 0,001°C, калориметрическая точность ±2%, масса навески ~5 мг, скорость нагрева 10°C/с, атмосфера - воздух.
Величину запасенной энергии в порошке алюминия после модифицирования СВЧ-излучением определяли как разность удельных тепловых эффектов окисления проб исходного и облученного порошков алюминия в воздухе при нагревании до 1250°C в ячейке термоанализатора. В качестве начала отсчета принимали удельный тепловой эффект окисления немодифицированного порошка. После воздействия СВЧ-излучения произошло модифицирование порошков алюминия, что подтверждается увеличением удельного теплового эффекта окисления на величину запасенной энергии. Удельный тепловой эффект окисления рассчитывался термоанализатором автоматически. На фиг. 1 и фиг. 2 представлены термограммы порошка алюминия АСД-6М до (фиг. 1) и после (фиг. 2) модифицирования СВЧ-излучением. Удельный тепловой эффект окисления определяли как сумму двух экзоэффектов при окислении. На фиг. 1 он равен сумме 572,8 Дж/г и 4858 Дж/г (~5431 Дж/г), на фиг. 2 соответствующая сумма равна 13662 Дж/г. Разность величин удельных тепловых эффектов модифицированного СВЧ-излучением порошка (13662 Дж/г) и не модифицированного порошка (5431 Дж/г) является величиной запасенной энергии (8231 Дж/г). Аналогичным образом рассчитывали величины запасенной энергии для нанопорошка алюминия и микронных порошков АСД-8, АСД-10.
Результаты термического анализа облученных порошков алюминия приведены в таблице 1. Увеличение удельного теплового эффекта происходило при действии СВЧ-излучения на микронные порошки всех марок. Максимальное увеличение удельного теплового эффекта (в 2,5 раза - на 150%) произошло для микронного порошка АСД-6М. Повышение удельного теплового эффекта для порошка АСД-8 - в 1,9 раз (на 90%), для АСД-10 - в 1,4 раза (на 40%). Для нанопорошка алюминия увеличение удельного теплового эффекта произошло в 1,6 раза - на 60%.